도 10 을 참조 하 면 , 본 발명 의 실험 예 1 - 1 및 변형 예 1 - 1 에 따른 금속 유기 구조 전구체 의 XRD 피크 가 시뮬레이션 된 데이터 와 유사 한 것 을 확인 할 수 있 다 . 이 에 따라 , 100 ℃ 이상 의 온도 에서 24 시간 열처리 하 는 것 에 의해 , 상기 시뮬레이션 된 데이터 와 유사 한 상기 금속 유기 구조 전구체 를 제조 할 수 있 음 을 알 수 있 다 . 한편 , 변형 예 1 - 1 보다 실험 예 1 - 1 에 따른 금속 유기 구조 전구체 의 XRD 피크 에 노이즈 가 적 고 , 상기 시뮬레이션 된 데이터 와 더 유사 한 것 에 의해 , 100 ℃ 보다 120 ℃ 에서 열처리 함 으로써 , 상기 시뮬레이션 된 데이터 와 유사 한 상기 금속 유기 구조 전구체 를 제조 할 수 있 다는 것 을 알 수 있 다 .